СТРОИТЕЛЬНЫЙ МАТЕРИАЛ КЕРАМЗИТОБЕТОН
EXPANDED-CLAY CONCRETE STRUCTURAL MATERIAL

Изобретение относится к строительным материалам и может быть использовано для изготовления изделий из керамзитобетона как в гражданском, так и в промышленном строительстве. Например, для тепловой изоляции теплопроводов тепловых сетей или же рекомендовать для изготовления теплоизолированных труб полной заводской готовности с монолитной теплогидроизоляционной защитой.
Известен строительный материал бетон с заполнителями из инертных материалов, композитного вяжущего и воды (Патент РФ №2393129, C04B 28/04, от 12.05.2009).
Недостатком известного строительного материала является высокое водопоглощение (до 200% по массе), что требует дополнительной надежной гидроизоляционной защиты.
Наиболее близким к предлагаемому является строительный материал керамзитобетон, содержащий керамзитовый гравий с наполнителями из инертных материалов и композитное вяжущее в виде этинолевой эмали и пластификатора (SU 492502 A1, ИНСТИТУТ СЕЙСМОСТОЙКОГО СТРОИТЕЛЬСТВА, 15.12.1975, 2 с.).
Однако данный материал имеет высокий коэффициент теплопроводности (более 1 Вт/(м·К), низкую водонепроницаемость (0,06 МПа) и низкие антикоррозийные защитные свойства.
Технической задачей, на решение которой направлено изобретение, является повышение качества строительного материала за счет уменьшения водопоглощения, коэффициента теплопроводности, увеличение водонепроницаемости и повышение антикоррозийных свойств.
3
3
Решение указанной задачи достигается тем, что строительный материал керамзитобетон, содержащий керамзитовый гравий с наполнителями из инертных материалов и композитное вяжущее в виде этинолевой эмали и пластификатора, согласно изобретению лак этиноль используют в количестве 1 мас.ч., а в качестве наполнителя используют: керамзитовую пыль - 0,4 мас.ч. и дополнительно - перлитовый порошок, графит литейный серебристый, золу-унос тепловых электрических станций до 0,2 мас.ч. от количества лака этиноль, в качестве пластификатора используют латекс СКС-65 в количестве 0,05 мас.ч., при содержании в составе керамзитобетона этинолевой эмали указанного состава 150-180 кг/м и керамзитового гравия - 120 кг/м.
Использование лака этиноль гидрофобизирует керамзитовый гравий, уменьшает водопоглощение (до 4-5% по массе), уменьшает коэффициент теплопроводности (до 0,16 Вт/(м·К).
3
3
2
Применение наполнителя в виде керамзитовой пыли - 0,4 мас.ч. и дополнительно - перлитового порошка, графита литейного серебристого, золы-уноса тепловых электрических станций до 0,2 мас.ч. от количества лака этиноль, в качестве пластификатора использование латекса СКС-65 в количестве 0,05 мас.ч., при содержании в составе керамзитобетона этинолевой эмали указанного состава 150-180 кг/м и керамзитового гравия - 120 кг/м усиливают антикоррозийные защитные свойства этинолевых эмалей. Так как эти материалы сами обладают стойкими природными химическими свойствами, кроме того, в них входят химические элементы, например, двуокись кремния (SiO), улучшающие антикоррозийные свойства этинолевых эмалей.
Строительный материал керамзитобетон получают следующим образом.
Пример получения строительного материала керамзитобетона
3
3
Для получения композиции в серийный смеситель предварительно заливают этинолевую эмаль следующего состава: лак этиноль - 1 м.ч. + пластификатор, например, латекс СКС-65 - 0,05 м.ч. при расходе около 150-180 кг/м. При малом содержании вяжущего его количества станет недостаточно для получения керамзитобетона, а при высоком содержании ухудшаются технологические свойства, но при этом не уменьшаются теплоизоляционные свойства (о чем доказано экспериментальными исследованиями и опытом внедрения керамзитобетона в строительных организациях). Затем добавляют перлитовый порошок, золу-уноса тепловых электрических станций, графит литейный серебристый - до 0,2 мас.ч от количества лака этиноль. В последнюю очередь добавляют керамзитовый гравий - 120-130 кг/м смеси. Полученную смесь перемешивают до получения однородной массы.
Таким образом, предлагаемый состав строительного материала керамзитобетона позволяет уменьшить водопоглощение (до 4-5% по массе), уменьшить коэффициент теплопроводности (до 0,16 Вт/(м·К), увеличить антикоррозийные защитные свойства и, тем самым, повысить качество предлагаемого строительного материала керамзитобетона.